Brevet FR3046364A1 (20170707)
REVENDICATIONS1. Composition pour la purification de gaz de fumée, ladite composition contenant, dans chaque cas par rapport au 5 poids total de la composition : a. 1 à 99 % en poids d'une poudre d'un sel de sodium d'acide carbonique ; et b. 1 à 99 % en poids d'une poudre d'un matériau absorbant ; dans laquelle ladite poudre dudit matériau absorbant a un 10 volume poreux spécifique qui est égal ou supérieur à 0,1 cm3/g.\n<CLM>\1\tComposition selon la revendication 1, laquelle composition contient 1 à 70 % en poids, en particulier 1 à 50 % en poids ou 1 à 30 % en poids ou 5 à 30 % en poids ou 10 15 à 30 % en poids ou 13 à 30 % en poids ou 13 à 20 % en poids ou 13 à 18 % en poids ou 5 à 99 % en poids ou 10 à 99 % en poids ou 15 à 99 % en poids ou 15 à 90 % en poids ou 15 à 80 % en poids ou 15 à 75 % en poids ou 15 à 70 % en poids ou 15 à 65 % en poids ou 15 à 60 % en poids ou 15 à 50 % en poids ou 15 à 20 45 % en poids ou 15 à 40 % en poids ou 15 à 30 % en poids ou 15 à 25 % en poids ou 15 à 20 % en poids ou 15 à 18 % en poids de ladite poudre dudit sel de sodium d'acide carbonique, par rapport au poids total de la composition, et/ou laquelle composition contient 30 à 99 % en poids, en particulier 50 à 25 99 % en poids ou 70 à 99 % en poids ou 70 à 95 % en poids ou 70 à 90 % en poids ou 70 à 87 % en poids ou 80 à 87 % en poids ou 82 à 87 % en poids ou 1 à 95 % en poids ou 1 à 90 % en poids ou 1 à 85 % en poids ou 10 à 85 % en poids ou 20 à 85 % en poids ou 25 à 85 % en poids ou 30 à 85 % en poids ou 35 à 30 85 % en poids ou 40 à 85 % en poids ou 50 à 85 % en poids ou 55 à 85 % en poids ou 60 à 85 % en poids ou 70 à 85 % en poids ou 75 à 85 % en poids ou 80 à 85 % en poids ou 82 à 85 % en poids de ladite poudre dudit matériau absorbant, par rapport au poids total de la composition. 3046364 32\n<CLM>\1\tComposition selon la revendication 1 ou la revendication 2, dans laquelle ladite poudre dudit sel de sodium d'acide carbonique a une granulométrie d50 inférieure à 5 50 pm, en particulier inférieure à 45 pm ou inférieure à 40 pm ou inférieure à 35 pm ou inférieure à 30 pm ou inférieure à 25 pm ou inférieure à 20 pm ou inférieure à 15 pm ou inférieure à 12 pm ; et/ou dans laquelle ladite poudre dudit sel de sodium d'acide carbonique a une granulométrie d97 10 inférieure à 180 pm, en particulier inférieure à 170 pm ou inférieure à 160 pm ou inférieure à 150 pm ou inférieure à 140 pm ou inférieure à 125 pm.\n<CLM>\1\tComposition selon l'une quelconque des 15 revendications précédentes, dans laquelle ledit sel de sodium d'acide carbonique est choisi dans l'ensemble constitué par l'hydrogénocarbonate de sodium, le carbonate de sodium, le sesquicarbonate de sodium, et leurs mélanges. 20\n<CLM>\1\tComposition selon l'une quelconque des revendications précédentes, dans laquelle ledit sel de sodium d'acide carbonique est l'hydrogénocarbonate de sodium et/ou le sesquicarbonate de sodium. 25\n<CLM>\1\tComposition selon l'une quelconque des revendications précédentes, dans laquelle ledit matériau absorbant est choisi dans l'ensemble constitué par le calcaire, la chaux vive, la chaux hydratée, la dolomie crue (dolomite), la chaux vive dolomitique, la chaux hydratée 30 dolomitique, le carbonate de magnésium, l'oxyde de magnésium, l'hydroxyde de magnésium, et leurs mélanges.\n<CLM>\1\tComposition selon l'une quelconque des revendications précédentes, dans laquelle ledit matériau 3046364 33 absorbant est la chaux hydratée.\n<CLM>\1\tComposition selon l'une quelconque des revendications précédentes, dans laquelle ledit matériau absorbant, en particulier ladite chaux hydratée, a une granulométrie d50 inférieure à 50 pm, en particulier inférieure à 40 pm, ou inférieure à 30 pm, ou inférieure à 20 pm, ou inférieure à 10 pm ; et/ou dans laquelle ledit matériau absorbant, en particulier ladite chaux hydratée, a une granulométrie d9, inférieure à 150 pm, en particulier inférieure à 140 pm, ou inférieure à 130 pm, ou inférieure à 120 pm, ou inférieure à 110 pm, ou inférieure à 100 pm, ou inférieure à 90 pm ; et/ou dans laquelle ledit matériau absorbant, en particulier ladite chaux hydratée, a une surface spécifique égale ou supérieure à 20 m2/g, en particulier égale ou supérieure à 30 m2/g, ou égale ou supérieure à 40 m2/g, ou égale ou supérieure à 45 m2/g ; et/ou dans laquelle ledit matériau absorbant, en particulier ladite chaux hydratée, a un volume poreux spécifique égal ou supérieur à 0,11 cm3/g ou égal ou supérieur à 0,12 cm3/g ou égal ou supérieur à 0,13 cm3/g ou égal ou supérieur à 0,14 cm3/g ou égal ou supérieur à 0,15 cm3/g ou égal ou supérieur à 0,16 cm3/g ou égal ou supérieur à 0,17 cm3/g ou égal ou supérieur à 0,18 cm3/g ou égal ou supérieur à 0,19 cm3/g ou égal ou supérieur à 0,2 cm3/g.\n<CLM>\1\tComposition selon l'une quelconque des revendications précédentes, laquelle composition contient de l'argile et/ou du charbon actif et/ou des zéolites en une quantité allant jusqu'à 30 % en poids par rapport au poids total de la composition.\n<CLM>\1\tComposition selon l'une quelconque des revendications précédentes, laquelle composition a une valeur de fluidité, en particulier une valeur FFC, en particulier 3046364 34 déterminée par utilisation d'un testeur de cisaillement annulaire RST-XS, de 0,2 ou plus, en particulier de 0,3 ou plus, ou de 0,4 ou plus, ou de 0,5 ou plus, ou de 0,6 ou plus, ou de 0,7 ou plus, ou de 0,8 ou plus, ou de 0,9 ou plus, ou de 5 1,0 ou plus, ou de 1,1 ou plus, ou de 1,2 ou plus, ou de 1,3 ou plus.\n<CLM>\1\tProcédé pour la fabrication d'une composition pour la purification de gaz de fumée selon l'une quelconque des 10 revendications 1 à 10, comprenant les opérations consistant à : a. disposer d'une composition contenant, dans chaque cas par rapport au poids total de la composition : 1 à 99 % en poids d'une poudre d'un sel de sodium 15 d'acide carbonique, et 1 à 99 % en poids d'une poudre d'un matériau absorbant ; et b. appliquer une énergie mécanique et/ou thermique à la composition ; 20 dans lequel ladite poudre dudit matériau absorbant a un volume poreux spécifique qui est égal ou supérieur à 0,1 cm3/g.\n<CLM>\1\tProcédé selon la revendication 11, dans lequel la composition dans l'étape a. contient 1 à 70 % en poids, en 25 particulier 1 à 50 % en poids ou 1 à 30 % en poids ou 5 à 30 % en poids ou 10 à 30 % en poids ou 13 à 30 % en poids ou 13 à 20 % en poids ou 13 à 18 % en poids ou 5 à 99 % en poids ou 10 à 99 % en poids ou 15 à 99 % en poids ou 15 à 90 % en poids ou 15 à 80 % en poids ou 15 à 75 % en poids ou 15 à 70 % en poids 30 ou 15 à 65 % en poids ou 15 à 60 % en poids ou 15 à 50 % en poids ou 15 à 45 % en poids ou 15 à 40 % en poids ou 15 à 30 % en poids ou 15 à 25 % en poids ou 15 à 20 % en poids ou 15 à 18 % en poids de ladite poudre dudit sel de sodium d'acide carbonique, par rapport au poids total de la composition, 3046364 et/ou dans lequel la composition dans l'étape a. contient 30 à 99 % en poids, en particulier 50 à 99 % en poids ou 70 à 99 % en poids ou 70 à 95 % en poids ou 70 à 90 % en poids ou 70 à 87 % en poids ou 80 à 87 % en poids ou 82 à 87 % en poids ou 1 5 à 95 % en poids ou 1 à 90 % en poids ou 1 à 85 % en poids ou 10 à 85 % en poids ou 20 à 85 % en poids ou 25 à 85 % en poids ou 30 à 85 % en poids ou 35 à 85 % en poids ou 40 à 85 % en poids ou 50 à 85 % en poids ou 55 à 85 % en poids ou 60 à 85 % en poids ou 70 à 85 % en poids ou 75 à 85 % en poids ou 80 à 10 85 % en poids ou 82 à 85 % en poids de ladite poudre dudit matériau absorbant, par rapport au poids total de la composition.\n<CLM>\1\tProcédé selon l'une quelconque des revendications 11 15 et 12, dans lequel ledit sel de sodium d'acide carbonique est tel que défini dans l'une quelconque des revendications 3 à 5 et/ou ladite poudre dudit matériau absorbant est telle que définie dans l'une quelconque des revendications 6 à\n<CLM>\1\t20\n<CLM>\1\tProcédé selon l'une quelconque des revendications 11 à 13, dans lequel une énergie thermique et/ou mécanique est appliquée à ladite poudre d'un sel de sodium d'acide carbonique et/ou à ladite poudre d'un matériau absorbant. 25\n<CLM>\1\tProcédé selon l'une quelconque des revendications 11 à 14, dans lequel l'étape b. comprend une étape de mélange et/ou de broyage, et éventuellement dans lequel, dans l'étape de broyage, la composition est broyée à une granulométrie d50 égale ou inférieure à 50 pm, en particulier inférieure à 45 pm 30 ou inférieure à 40 pm ou inférieure à 35 pm ou inférieure à 30 pm ou inférieure à 25 pm ou inférieure à 20 pm ou inférieure à 15 pm ou inférieure à 12 pm ; et/ou dans lequel la composition est broyée à une granulométrie d97 inférieure à 180 pm, en particulier inférieure à 170 pm ou inférieure à 160 pm ou 3046364 36 inférieure à 150 pm ou inférieure à 140 pm ou inférieure à 125 prn.\n<CLM>\1\tComposition pour la purification d'un gaz de fumée 5 pouvant être obtenue par le procédé selon l'une quelconque des revendications 11 à\n<CLM>\1\t17. Procédé pour la purification de gaz de fumée, dans lequel le gaz de fumée est mis en contact avec une composition 10 selon l'une quelconque des revendications 1 à 10 et\n<CLM>\1\t18. Utilisation d'une composition selon l'une quelconque des revendications 1 à 10 et 16 pour la purification de gaz de fumée, en particulier de gaz de fumée contenant du HF. 15\n<CLM>\1\tUtilisation d'une poudre d'un matériau absorbant ayant un volume poreux spécifique égal ou supérieur à 0,1 cm3/g pour améliorer la fluidité, en particulier après un certain de temps de stockage, et/ou l'aptitude au stockage et/ou le 20 pouvoir d'absorption du HF d'une poudre d'un sel de sodium d'acide carbonique ayant une granulométrie d50 inférieure à 50 pm, en particulier inférieure à 45 pm ou inférieure à 40 pm.\n<CLM>\1\tUtilisation selon la revendication 19, dans laquelle 25 ladite poudre dudit matériau absorbant est utilisée en une quantité de 1 à 99 % en poids, en particulier de 30 à 99 % en poids ou de 50 à 99 % en poids ou de 70 à 99 % en poids ou de 70 à 95 % en poids ou de 70 à 90 % en poids ou de 70 à 87 % en poids ou de 80 à 87 % en poids ou de 82 à 87 % en poids ou de 30 1 à 95 % en poids ou de 1 à 90 % en poids ou de 1 à 85 % en poids ou de 10 à 85 % en poids ou de 20 à 85 % en poids ou de 25 à 85 % en poids ou de 30 à 85 % en poids ou de 35 à 85 % en poids ou de 40 à 85 % en poids ou de 50 à 85 % en poids ou de 55 à 85 % en poids ou de 60 à 85 % en poids ou de 70 à 85 % en 3046364 37 poids ou de 75 à 85 % en poids ou de 80 à 85 % en poids ou de 82 à 85 % en poids, par rapport au poids total de la composition ; et/ou dans laquelle ladite poudre dudit matériau absorbant est telle que définie dans l'une quelconque des 5 revendications 6 à 8 ; et/ou dans laquelle ledit sel de sodium d'acide carbonique est l'hydrogénocarbonate de sodium et/ou le sesquicarbonate de sodium.